"互いに対向する第1及び第2主面を有する透光性のベースフィルムと、前記第1主面に配置され、互いに隣接して一方向に延伸する複数の偏向素子を有する偏向素子層と、前記第2主面に配置され、複数の突起及び複数の光学要素を有する突起層とを備え、前記複数の光学要素のそれぞれは、高さが0.01μm~2μmの範囲で、隣り合う光学要素間の距離が3μm~100μmの範囲であり、前記複数の突起のそれぞれは、高さが3~30μmの範囲で、前記高さの半分の位置での幅が1~60μmの範囲で、隣り合う突起間の距離が50~3000μmの範囲であることを特徴とする光学フィルム。前記突起層のヘイズ値が、10~80であることを特徴とする請求項1に記載の光学フィルム。前記複数の光学要素のそれぞれは、曲率半径が0.1mm~0.3mmの範囲のレンズであることを特徴とする請求項1又は2に記載の光学フィルム。前記複数の光学要素のそれぞれは、曲率半径の異なる複数のレンズを含むことを特徴とする請求項1~3のいずれか1項に記載の光学フィルム。前記複数の光学要素は、前記複数の突起が配置された部分を除いた前記突起層の表面に隙間なく敷き詰められていることを特徴とする請求項1~4のいずれか1項に記載の光学フィルム。前記複数の光学要素は、等間隔で配列されることを特徴とする請求項1~5のいずれか1項に記載の光学フィルム。前記複数の光学要素のそれぞれは、前記複数の偏向素子の延伸方向の長さに比べて、前記延伸方向の直交方向の長さが大きいレンズであることを特徴とする請求項1又は2に記載の光学フィルム。前記複数の光学要素が、格子状に配列されることを特徴とする請求項1~7のいずれか1項に記載の光学フィルム。前記複数の光学要素のそれぞれは、平面形状が六角形であることを特徴とする請求項1~6のいずれか1項に記載の光学フィルム。前記複数の偏向素子は、3.5~30μm周期で等間隔に配置され、前記複数の偏向素子のそれぞれは、前記複数の偏向素子の延伸方向に直交する方向に切った断面が第1及び第2傾斜面を有する三角形で、前記第1及び第2傾斜面が前記第1主面の法線と成す角度がそれぞれ6~16°の範囲及び30~40°の範囲であることを特徴とする請求項1~9のいずれか1項に記載の光学フィルム。前記複数の偏向素子は、4.9~10.1μm周期で等間隔に配置され、前記第1及び第2傾斜面が前記第1主面の法線と成す角度がそれぞれ8~12°の範囲及び34~38°の範囲であり、前記複数の突起のそれぞれは、高さが7~13μmの範囲で、前記高さの半分の位置での幅が6~20μmの範囲で、隣り合う突起間の距離が250~350μmの範囲であることを特徴とする請求項1~9のいずれか1項に記載の光学フィルム。前記複数の偏向素子は、4.9~5.1μm周期で等間隔に配置され、前記第1及び第2傾斜面が前記第1主面の法線と成す角度がそれぞれ9.8~10.8°の範囲及び35.5~36.5°の範囲であり、前記複数の突起のそれぞれは、高さが9~12μmの範囲で、前記高さの半分の位置での幅が10~17μmの範囲で、隣り合う突起間の距離が285~295μmの範囲であることを特徴とする請求項1~9のいずれか1項に記載の光学フィルム。前記複数の偏向素子のそれぞれの断面が、歯の先端をはさむ二辺の長さが10以上異なり、夾角が60°以下の鋸歯形状であり、前記複数の偏向素子の屈折率をn、平均周期をdとして、前記鋸歯形状の溝の平均深さhが、h=α×d/n-1但し、0.4≦α≦1.0であり、0.46μm≦λ1≦0.50μm、0.53μm≦λ2≦0.57μm、0.60μm≦λ3≦0.64μmの範囲にある3波長λ1、λ2、λ3の光を15度≦γ1≦70度の範囲内の角度γ1で入射させた時、各波長λ1、λ2、λ3の回折効率が最大となる回折角度が、-5度から5度の範囲に含まれ、前記複数の突起のそれぞれは、高さが9~12μmの範囲で、前記高さの半分の位置での幅が10~17μmの範囲で、隣り合う突起間の距離が285~295μmの範囲であることを特徴とする請求項1~9のいずれか1項に記載の光学フィルム。前記複数の偏向素子のそれぞれが、ホログラムを構成する平均周期200μm以下の溝又は山からなり、前記ホログラムは、入射角が30°±15°の白色光を前記突起層に垂直な方向に曲げ、光学材料の屈折率をnとし、平均周期が5.0±1.0μm、平均深さが3.7±1.0/n-1μmである鋸歯形状、または、該形状の溝が深さの50未満だけ埋まっている形状であり、前記平均周期dと鋸歯の山の位置ずれuが、u/d≦0.2の範囲にあり、前記複数の突起のそれぞれは、高さが9~12μmの範囲で、前記高さの半分の位置での幅が10~17μmの範囲で、隣り合う突起間の距離が285~295μmの範囲であることを特徴とする請求項1~9のいずれか1項に記載の光学フィルム。前記複数の突起の配列が規則的であることを特徴とする請求項1~14のいずれか1項に記載の光学フィルム。前記突起の配列が、単位格子が正方形の格子配列であることを特徴とする請求項15に記載の光学フィルム。前記突起の配列の方向が、前記複数の偏向素子の延伸方向と平行であることを特徴とする請求項15又は16に記載の光学フィルム。前記偏向素子層及び前記突起層が、光硬化型樹脂であることを特徴とする請求項1~17のいずれか1項に記載の光学フィルム。光源と、前記光源と対向する端面を入射面、前記入射面に直交する一対の主面のそれぞれを反射面及び出射面とし、前記反射面に配置され、前記光源から前記入射面を通して入射した光を前記出射面に向かうように反射する反射素子を有する導光板と、前記出射面に対向して配置された請求項1~18のいずれか1項に記載の光学フィルムと、前記光学フィルムを挟んで前記出射面と対向する拡散フィルムと、前記反射面と対向して配置され、前記反射面から出射した光を前記導光板に入射させるリフレクタとを備えることを特徴とする面光源装置。本発明は、輝度を落とさずに2枚のフィルム間の部分的な密着によるウェットアウトやニュートンリングを防止し、分光による着色を防止することが可能な光学フィルム及び面光源装置を提供することを目的とするものである。上記目的を達成するため、本発明の第1の態様は、互いに対向する第1及び第2主面を有する透光性のベースフィルムと、第1主面に配置され、互いに隣接して一方向に延伸する複数の偏向素子を有する偏向素子層と、第2主面に配置され、複数の突起を有する突起層とを備え、複数の光学要素のそれぞれは、高さが0.01μm~2μmの範囲で、隣り合う光学要素間の距離が3μm~100μmの範囲であり、複数の突起のそれぞれは、高さが3~30μmの範囲で、高さの半分の位置での幅が1~60μmの範囲で、隣り合う突起間の距離が50~3000μmの範囲であることを要旨とする。本発明の第2の態様は、光源と、光源と対向する端面を入射面、入射面に直交する一対の主面のそれぞれを反射面及び出射面とし、反射面に配置され、光源から入射面を通して入射した光を出射面に向かうように反射する反射素子を有する導光板と、出射面に対向して配置された本発明の第1の態様による光学フィルムと、光学フィルムを挟んで出射面と対向する拡散フィルムと、反射面と対向して配置され、反射面から出射した光を導光板に入射させるリフレクタとを備える面光源装置であることを要旨とする。本発明によれば、輝度を落とさずに2枚のフィルム間の部分的な密着によるウェットアウトやニュートンリングを防止し、分光による着色を防止することが可能な光学フィルム及び面光源装置を提供することができる。次に、図面を参照して、本発明の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。又、以下に示す実施の形態は、この発明の技術的思想を具体化するための装置や方法を例示するものであって、この発明の技術的思想は、構成部品の材質、形状、構造、配置等を下記のものに特定するものでない。この発明の技術的思想は、特許請求の範囲において、種々の変更を加えることができる。本発明の実施の形態に係る面光源装置は、図1に示すように、光源10、導光板7、光学フィルム6、拡散フィルム8、リフレクタ9を備える。光源10は、導光板7の入射面に対向して配置される。導光板7は、複数の反射素子14が配置された反射面を有する。反射素子14は、光源10から入射した光を出射面12に向かうように反射する。光学フィルム6は、透光性を有し、ベースフィルム1、偏向素子層2、及び突起層4を備える。ベースフィルム1は、互いに対向する第1主面、及び第2主面を有する。偏向素子層2は、導光板7の出射面12に面するようにベースフィルム1の第1主面に配置される。突起層4は、ベースフィルム1の第2主面に配置される。偏向素子層2は、互いに隣接して一方向に延伸する複数の偏向素子3を有する。偏向素子3は、導光板7の出射面12から光学フィルム6に入射する光を偏光し、光学フィルム6の第2主面からほぼ垂直に出射させる。突起層4は、複数の突起5及び複数の光学要素15を有する。突起5は、拡散フィルム8との部分的密着を防止する。光学要素15は、光学フィルム6から出射する光を拡散させる。拡散フィルム8は、光学フィルム6を挟んで導光板7の出射面12と対向する。拡散フィルム8は、所望の視野角特性となるように光学フィルム6から入射した光を拡散させる。リフレクタ9は、導光板7の反射面13に面して配置される。リフレクタ9は、導光板7の反射面から出射した光を導光板7に向かって反射させる。より詳細には、図2及び図3に示すように、導光板7は、略矩形状の一対の主面を有する略板状の形状である。光源10と対向する導光板7の端面を入射面11とする。入射面11に直交する導光板7の一対の主面をそれぞれ反射面13及び出射面12とする。反射面13に配置された複数の反射素子14は、光源10から入射面11を通して入射した光を出射面12に向かうように反射する。光源10として、複数の発光ダイオードが用いられる。図2では、4個の発光ダイオードを用いているが、発光ダイオードの個数は限定されない。また、光源10として、冷陰極管などの蛍光管も利用できるが、面光源装置の薄型化のためには発光面が短い発光ダイオードが望ましい。導光板7の材料としては、ポリエチレンテレフタレートPET、ポリメチルメタクリレートPMMA、ポリオレフィンPO、ポリカーボネートPC、アクリル等の透明材料が利用できる。また、上記以外の材料でも、上記のような一定の屈折率を有する透明な材料であれば利用できる。導光板7の入射面11に対向して略等間隔で直線状に配置された複数の光源10から出射した光は、入射面11から導光板7内に入射される。入射面11に光制御部として、導光板7の厚み方向に伸びる偏向素子を形成することで、入射面11付近の光を拡散させ、あるいは光の進行方向を制御することができる。特に、入射面11付近の明暗差による表示品質を改善することができる。入射面11の光制御部として、図4~図7に示すように、断面形状が略三角形図4、略台形図5、略半楕円形図6、もしくはなめらかな波型形状図7の偏向素子が用いられる。また、図4~図7に示した偏向素子の表面に微細な凹凸形状を形成したものは、作製が比較的簡単で光制御の効果を得やすい。光の進行方向を変えるための光制御部である溝状の反射素子14は、反射面13に形成される。反射素子14は断面略三角形であり、その稜線は入射面11と略平行方向に延伸する。反射素子14の稜線は、直線状である。反射素子14は、入射面11から入射面11と対向する面に連続して複数形成される。なお、反射素子14は、出射面12に形成してもよい。この場合、反射面13は平坦面となる。また、反射素子14の稜線は、曲線状であってもよい。隣り合う反射素子14同士の間隔は一定でもよく、あるいは入射面11からの距離によって変化させてもよい。隣り合う反射素子14同士の間隔が一定の場合、出射面12から出射する光のうち、入射面11付近から出射する光量に対して、入射面11と対向する面の付近から出射する光量が少なくなる虞がある。この場合、反射素子14同士の間隔を入射面11から遠ざかるに従って密にすることで、入射面11と対向する面の付近から出射する光量を増加させることができる。隣り合う反射素子14同士の間隔を調整することによって、導光板7から出射する光の強度の位置分布を調整することができ、面内で均一な出射特性を有する面光源装置を実現できる。図8に示すように、反射素子14は、厚さaの導光板7の反射面13に周期pで配置される。反射素子14は、入射面11側の第1傾斜面14aと、導光板7の入射面11と対向する面側の第2傾斜面14bとを有する。出射面12に対し、第1傾斜面14aは傾斜角度α1を、第2傾斜面14bは傾斜角度α2を有する。傾斜角度α1、α2は全ての反射素子14において一定でもよく、一部あるいは全ての反射素子14において異なってもよい。反射素子14の周期pは、例えば1μm~1000μm、好ましくは5μm~500μm、より好ましくは10μm~200μm、更に好ましくは20μm~150μm、更により好ましくは67μm~81μmの範囲である。傾斜角度α1は、例えば0.01°~5°、好ましくは0.05°~2°、より好ましくは0.1°~0.8°、更に好ましくは0.15°~0.65°、更により好ましくは0.25°~0.55°の範囲である。傾斜角度α2は、例えば70°~90°、好ましくは75°~85°、より好ましくは78°~83°、更に好ましくは79.35°~79.85°、更により好ましくは79.45°~79.75°の範囲である。導光板7の厚さaは、例えば0.04mm~5mm、好ましくは0.05mm~3mm、より好ましくは0.1mm~1mm、更に好ましくは0.15mm~0.6mm、更により好ましくは0.2mm~0.4mmの範囲である。また、図9に示すように、隣接する反射素子14の間に平坦部を設けてもよい。幅paの溝形状の反射素子14が、周期pbで配置される。平坦部を設けることにより、導光板7から出射する光の強度の位置分布を調整することができ、面内で均一な出射特性を有する面光源装置を実現できる。なお、反射素子14の溝の底面に平坦部を設けてもよい。図10に示すように、第1傾斜面14aは、反射素子14が形成されていない出射面12において、入射面11から出射面12の法線と角度ψ1で入射した光を、出射面12の法線に対して角度ψ2となるように反射する。即ち、出射面12の法線に対してある角度をなして進む光は、第1傾斜面14aで反射することで、出射面12の法線とのなす角度が減少する。第1傾斜面14aでの反射を繰り返すことで、出射面12の位置Xにおいて出射面12の法線となす角度が臨界角より小さくなった光が、出射面12から出射される。このように、図10に示すように、光源10から導光板7の入射面11に入射した光は、出射面12の法線となす角が臨界角に達するまでは出射面12と反射面13で全反射を繰り返しながら導光板7の内部を進む。上述のように溝形状の反射素子14を反射面13に形成した導光板7では、第1傾斜面14aの傾斜角度α1は、第2傾斜面14bの傾斜角度α2より小さい。したがって、反射素子14の大部分が光の反射に使用されるため、導光板7内に入射した光を出射面12方向に反射する効率が高く、光利用効率が高い。導光板7の出射面12に、図11に示すように、断面が略三角形で、稜線が入射面11から入射面11と対向する面に向かって互に平行に延伸する複数の異方性拡散パターン30を形成してもよい。隣り合う異方性拡散パターン30の間隔は、1μm~1000μm、好ましくは5μm~300μm、より好ましくは10μm~200μm、更に好ましくは15μm~100μm、更により好ましくは20μm~81μmの範囲である。また、異方性拡散パターン30として、ホログラムパターンを用いてもよい。なお、反射素子14が出射面12に形成される場合は、異方性拡散パターン30は、反射面13に形成される。異方性拡散パターン30は、導光板7の出射面12内で均一な出射特性を得ることに効果がある。特に、導光板7の入射面11付近において、光源10付近、及び隣接する光源10との間付近における光の出射強度差を減少させることに効果があり、面内で均一な出射特性を有するとともに表示品質の高い面光源装置を実現できる。光学フィルム6aは、図12及び図13に示すように、ベースフィルム1、及び偏向素子層2を備える。偏向素子層2は、厚さh2のベース層と、ベース層上に形成されたプリズム状の複数の偏向素子3とを有する。偏向素子3は、互に隣接して一方向に延伸する。偏向素子3は高さh1、周期d1で配置される。偏向素子3の断面形状は、三角形で、稜線は直線状である。偏向素子3の延伸方向に直交する方向に切った断面において、頂点からの法線と偏向素子3の入射面11側の第1傾斜面3a及びその反対側の第2傾斜面3bとがなす角度をそれぞれβ1及びβ2とする。なお、偏向素子3は、断面形状が略楕円や略台形等でもよく、稜線は曲線状であってもよい。また、隣り合う偏向素子3は互いに離れていてもよい。しかし、偏向素子3を互に接して配置するほうが光をよく偏向することができ、面光源装置の輝度が高くなる。ベースフィルム1として、ポリエチレンテレフタレートPET、ポリメチルメタクリレートPMMA、ポリオレフィンPO、ポリカーボネートPC、アクリル等のような透明な材料の単体もしくは2種類以上の組み合わせが利用できる。偏向素子層2として、ウレタンアクリレート樹脂、オリゴエステルアクリレート樹脂、エポキシアクリレート樹脂、シリコンアクリレート樹脂、アクリルアクリレート樹脂、ポリエステルアクリレート樹脂等の透光性の光硬化型樹脂が用いられる。光学フィルム6aには、出射光の角度分布を狭く、出射光をほぼ垂直に狭い角度分布で出射すること、及び出射光の輝度を上げること等の出射特性が要求される。このような出射特性を実現するため、光学フィルム6aの成形に用いる金型の加工性を考慮して、偏向素子層2のベース層の厚さh2、偏向素子3の高さh1、周期d1、第1及び第2傾斜面の角度β1、β2等が決定される。例えば、偏向素子層2のベース層の厚さh2を略0μmにすれば、偏向素子層2に使用する材料を減らすことができるため、製造原価を抑えることが可能である。また、面光源装置の総厚を薄くすることができる。一方、厚さh2を0μmより厚くすれば、偏向素子3を形成するときの異物混入等による変形を抑えることができ、面光源装置の表示品質の低下を防ぐことができる。よって、厚さh2の大きさは、実用的には、異物混入等による偏向素子3変形を抑えることができる最低の厚みにすることが望ましい。また、製造時の厚さばらつきがある場合には、ばらつきを考慮して厚さh2を厚くすることが望ましい。偏向素子層2のベース層の厚さh2は、例えば2μm~20μm、好ましくは2.5μm~16μm、より好ましくは3μm~14μm、更に好ましくは4μm~12μm、更により好ましくは5μm~10μmの範囲である。また、偏向素子3の高さh1は、例えば3μm~100μm、好ましくは3.5μm~50μm、より好ましくは4μm~20μm、更に好ましくは5μm~10μm、更により好ましくは5.4μm~6.4μmの範囲である。周期d1は、例えば3μm~50μm、好ましくは3.5μm~30μm、より好ましくは4.5μm~15μm、更に好ましくは4.9μm~10.1μm、更により好ましくは4.9μm~5.1μmの範囲である。偏向素子3の第1傾斜面3aの角度β1は、例えば0°~30°、好ましくは4°~20°、より好ましくは6°~16°、更に好ましくは8°~12°、更により好ましくは9.8°~10.8°の範囲である。第2傾斜面3bの角度β2は、例えば10°~60°、好ましくは20°~50°、より好ましくは30°~40°、更に好ましくは34°~38°、更により好ましくは35.5°~36.5°の範囲である。また、偏向素子3として、例えば、断面が鋸歯形状で、各歯の先端をはさむ二辺の長さが10以上異なり、夾角が60°以下の偏向素子を用いてもよい。偏向素子の光学材料の屈折率がnの場合、偏向素子は、溝の平均の深さhが、h=α×d/n-1但し、0.4≦α≦1.0、dは偏向素子の平均周期であることが望ましい。0.46μm≦λ1≦0.50μm、0.53μm≦λ2≦0.57μm、0.60μm≦λ3≦0.64μmの範囲にある3波長λ1、λ2、λ3の光を15度≦γ1≦70度の範囲内のある角度γ1で入射させた時、各波長の回折効率が最大となる回折角度が、-5度から5度の範囲に含まれているように設計した場合、高輝度な面光源装置を得ることができる。また、偏向素子3として、例えば、ホログラムを構成する平均周期200μm以下の溝又は山からなる形状の偏向素子を用いてもよい。ホログラムは、入射角が30°±15°の白色光を光学フィルムの偏向素子が形成されてない面に垂直な方向に曲げる。偏向素子の光学材料の屈折率をnとした時、偏向素子は、平均周期が5.0±1.0μm、平均深さが3.7±1.0/n-1μmである鋸歯形状、または、鋸歯形状の溝が深さの50未満だけ埋まっている形状であることが望ましい。偏向素子の平均周期dと鋸歯の山の位置ずれuが、u/d≦0.2の範囲にあるように設計した場合、高輝度な面光源装置を得ることが出来る。図14に示すように、面光源装置において、光学フィルム6aは、偏向素子層2が導光板7の出射面12に面するように設置する。光学フィルム6aは、図15に示すように、偏向素子3の稜線が、導光板7に形成された反射素子14の稜線とほぼ平行に設置する。あるいは、図16に示すように、偏向素子3の稜線を、反射素子14の稜線に対して所定の角度で傾けてもよい。この場合、偏向素子3の第1傾斜面3aが入射面11側を向くように設置する。偏向素子3の稜線を反射素子14の稜線に対して所定の角度で傾けることにより、導光板7と光学フィルム6aとの間、あるいは光学フィルム6aと面光源装置の出射側に配置される液晶表示装置との間でモアレ干渉縞が発生しにくくなる。図17に示すように、導光板7の出射面12から出射する光の多くは、出射面12となす角度が小さい。出射面12となす角度γ1、γ2で出射する光L1,L2は、光学フィルム6a内に偏向素子3の第1傾斜面3aから入射する。入射した光L1、L2は、第2傾斜面3bで反射されて、光学フィルム6aの上面に対して垂直に近い角度に偏向される。したがって、光学フィルム6aの上面に対して垂直に近い角度γo1、γo2で偏向した光Lo1、Lo2が光学フィルム6aから出射する。その結果、光学フィルム6aは、面光源装置から出射する光の正面強度を向上させる。なお、光学フィルム6aによる光の偏向については、次のような注意が必要である。光学フィルム6aの隣り合う偏向素子3同士の距離が充分大きい場合には、光の屈折全反射現象をもとにして偏向素子3の形状や距離を設計すればよい。一方、光学フィルム6aの隣り合う偏向素子3同士の距離が10μm程度以下になると、光の回折干渉現象を考慮して偏向素子3の形状や距離を設計する必要がある。例えば、特開2006-58844号公報参照。例えば、光学フィルム6aにおいて、光の回折現象を考慮して、図17に示した偏向素子3の周期d1を4.9μm~5.1μmの範囲、角度β1を9.8°~10.8°の範囲、かつ角度β2を35.5°~36.5°の範囲とする。このように設計された光学フィルム6aを用いることにより、面光源装置の正面輝度を向上させることができる。光学フィルム6aと拡散フィルム8とは、実際には近接して配置される。光学フィルム6aの上面と拡散フィルム8の入射面が共に平滑の場合、光学フィルム6aと拡散フィルム8が部分的に密着する。そのため、ウェットアウトやニュートンリング等の表示欠陥が発生し、表示品質が悪くなる。また、偏向素子3による光の回折が発生し、虹色に着色する問題も起こりやすい。実施の形態に係る光学フィルム6には、図18及び図19に示すように、偏向素子層2が形成されたベースフィルム1の反対側の面に突起層4が設けられる。突起層4は、厚さHr0のベース層上に形成された高さHr1、半値幅Drの複数の突起5、及び高さHr2の複数の光学要素15を有する。突起5は、隣り合う突起5との距離Pr1で配列される。光学要素15は、隣り合う光学要素15との距離Pr2で配列される。なお、半値幅とは、突起5の高さHr1の半分の位置で突起5を切断した場合の切り口において最大となる径のことである。突起層4として、ウレタンアクリレート樹脂、オリゴエステルアクリレート樹脂、エポキシアクリレート樹脂、シリコンアクリレート樹脂、アクリルアクリレート樹脂、ポリエステルアクリレート樹脂等の透光性の光硬化型樹脂が用いられる。例えば、突起層4のベース層の厚さHr0を略0.1μmのように薄くすれば、突起層4に使用する材料を減らすことができるため、製造原価を抑えることができる。また、面光源装置の総厚を薄くすることができる。一方、厚さHr0を略0.1μmより厚くすれば、突起層4を形成するときの異物混入等による変形を抑えることができるため、面光源装置の表示品質の低下を防ぐことができる。よって、厚さHr0の大きさは、実用的には、突起層4を形成するときの異物混入などによる変形を抑えることが可能な最低の厚みにすることが望ましい。また、生産時の厚さのばらつきがある場合には、ばらつきを考慮して厚さHr0を厚くすることが望ましい。厚さHr0は、例えば2μm~20μm、好ましくは2.5μm~16μm、より好ましくは3μm~14μm、更に好ましくは4μm~12μm、更により好ましくは5μm~10μmの範囲である。光学要素15は、光学フィルム6から出射する光を拡散させることにより、虹色着色を防止する。光学要素15を有する光学フィルム6のヘイズ値は、例えば10~80の範囲、好ましくは15~70の範囲、より好ましくは20~60の範囲である。ヘイズ値が10より小さいと、虹色の着色の解消が困難となる。ヘイズ値が80を超すと、光学フィルム6から出射する光の指向性及びピーク輝度が減少する。なお、ヘイズ値は、フィルムの曇度を表し、拡散透過光の全光線透過光に対する割合から求められるもので、ヘイズメータで測定される。光学要素15の高さHr2は、例えば0.01μm~2μm、好ましくは0.02μm~1.5μmの範囲である。高さHr2が0.01μmより小さいと、光学要素15による光の拡散が小さくなり、ヘイズ値が10より小さくなる。高さHr2が2μmを超すと、光学要素15による光の拡散が大きくなり、ヘイズ値が80より大きくなってしまう。隣り合う光学要素15の距離Pr2は、例えば3μm~100μm、好ましくは5μm~50μmの範囲である。光学要素15の距離Pr2が100μmより大きいと、光学要素15による光の拡散が小さくなり、ヘイズ値が10より小さくなる。距離Pr2が3μmより小さいと、光学要素15による光の回折が強くなり、虹色着色が生じやすくなる。光学要素15として、例えば、レンズ、円錐、角錐等が用いられる。あるいは、突起層4の表面に梨地状に形成した微細な凹凸を光学要素15としてもよい。特に、レンズを光学要素15として用いる場合、指向性や輝度等の光出射特性の劣化を抑制し、出射光の拡散性能を向上させることができる。また、レンズを光学要素15として用いることにより、光学設計あるいは金型加工が容易となる。更に、光学要素15を規則的に配列して用いると、光学設計あるいは金型加工がより容易となる。光学要素15としてレンズを用いる場合、曲率半径が、例えば、0.1mm~0.3mmの範囲、好ましくは0.15mm~0.25mmの範囲のレンズが用いられる。レンズの曲率半径が0.1mmより小さいと、ヘイズ値が10より小さくなる。レンズの曲率半径が0.3mmより大きいと、ヘイズ値が80より大きくなってしまう。例えば、図20に示すように、光学要素15として複数のレンズを突起層4の表面に格子状に等間隔で配置すると、光学設計や金型加工が容易となる。図20に示した配列では、光学要素15の間に平坦部があり、出射光の拡散性能が不十分となる場合がある。このような場合、図21に示すように、光学要素15としての複数のレンズを、突起5が配置された部分を除いた突起層4の表面に隙間なく敷き詰めればよい。また、図22及び図23に示すように、曲率半径が互に異なる2種類のレンズ150、152を含む光学要素15を格子状に等間隔で配置して用いてもよい。例えば、レンズ150は、曲率半径が0.1mm~0.3mmの範囲、直径が3μm~100μmの範囲である。レンズ152は、曲率半径が10μm~200μmの範囲、直径が1μm~50μmの範囲である。曲率半径の異なるレンズ150、152を用いることにより、所望のヘイズ値や光出射特性を得ることができる。なお、曲率半径が異なるレンズは2種類に限定されず、3種類以上であってもよい。図20~図22に示した複数の光学素子は、直線状に配列されているため、例えば、レンズ位置とレンズ間位置とで明暗の差が生じる場合がある。そのため、縞模様が目視されること、あるいは液晶パネルとの間にモアレが発生すること等の危険性がある。このような場合、図24に示すように、平面形状が六角形の複数の光学要素15を突起層4の表面に隙間なく敷き詰めればよい。各光学要素15は、図24及び図25に示すように、六角形のレンズ154と、レンズ154の各辺に接して五角形のレンズ156とを含む。各光学要素15間の境界は直線状にはならないため、縞模様やモアレを防止することができる。なお、光学要素15に含まれるレンズの形状は限定されず、任意の多角形であってもよい。また、光学要素15は、複数種類の多角形のレンズを含んでもよい。図18及び図19に示した偏向素子3による光の回折は、偏向素子3の延伸方向と直交する方向に生じる。虹色着色も偏向素子3の延伸方向の直交方向に発生する。したがって、光学要素15により、光を偏向素子3の延伸方向の直交方向に強く拡散させればよい。例えば、図26に示すように、偏向素子3の延伸方向に比べて、偏向素子3の延伸方向の直交方向に長さが大きいレンズを用いればよい。また、図27及び図28に示すように、偏向素子3の延伸方向の直交方向に延伸する半円筒型のレンズを光学要素15として用いてもよい。突起5は、光学フィルム6と拡散フィルム8との部分的な密着を防止することができる。突起5は、円柱状、円錐状、三角柱状、三角錐状、四角柱状、四角錐状、あるいは半球状である。光学フィルム6と拡散フィルム8との部分的密着を防ぐためには、突起5の接触面積が少ないほうが望ましい。例えば、図29に示すような先端がなだらかな形状よりも、図30に示すような先端が尖った形状のほうが先端部の面積を少なくできる。したがって、突起5としては、柱状よりも半球状や錐状のほうが効果的である。また、微小な面積内に形成した複数の凹凸を、突起5としてもよい。突起5の高さHr1は、例えば3μm~30μm、好ましくは4μm~20μm、より好ましくは5μm~16μm、更に好ましくは7μm~13μm、更により好ましくは9μm~12μmの範囲である。突起5は、光学フィルム6と拡散フィルム8の間に隙間を作ることが目的である。しかし、面光源装置を薄くしたいため、突起5の高さHr1は30μmを越えて高くするのは好ましくない。また、突起5の高さHr1が3μmより低すぎると、隙間が狭くなり面光源装置を表面から軽く押しただけで光学フィルム6と拡散フィルム8が部分的に密着してしまう。突起5の半値幅Drは、例えば1μm~60μm、好ましくは4μm~40μm、より好ましくは5μm~30μm、更に好ましくは6μm~20μm、更により好ましくは10μm~17μmの範囲である。半値幅Drが広い突起5においては、光学フィルム6と拡散フィルム8の接触面積が広くなりやすく、部分的な密着を起こしやすい。一方、高さHr1を変えず半値幅Drを狭くした突起5は形成することが難しく、また突起5の強度も弱くなり破壊しやすい。隣り合う突起5の距離Pr1は、例えば50μm~3000μm、好ましくは75μm~1000μm、より好ましくは100μm~500μm、更に好ましくは240μm~350μm、更により好ましくは285μm~295μmの範囲である。突起5の距離Pr1が3000μmより大きすぎると、光学フィルム6もしくは拡散フィルム8がたわんで互いに接触し、部分的に密着しやすくなってしまう。距離Pr1が50μmより小さすぎると、突起5による光の散乱量が無視できなくなり、光学フィルム6が白濁したり、光学フィルム6からの出射光が暗くなったり、出射光の出射角度分布が変化してしまう。また、輝度を高くする光学フィルムが提案されている例えば、特許第4265602号公報、特許第4240037号公報参照。提案された光学フィルムには、透過型回折格子やホログラム光学素子が形成されている。透過型回折格子やホログラム光学素子が形成された面とは反対の面に複数の突起を形成することは、見栄えのよい高輝度な面光源装置を実現することに対し非常に有効である。しかし、特許第4240037号公報に記載の液晶ディスプレー装置の例においては、2枚の光学フィルムを使用している。それに対して、実施の形態に係る面光源装置では、光学フィルム6を1枚しか使用せずに高輝度を実現することができる。このように、実施の形態では、部材数の低減、及び面光源装置の薄型化に貢献することができる。図1に示したように、光学フィルム6は、偏向素子3が形成されている偏向素子層2が導光板7の出射面12に面する向きで設置する。偏向素子3の稜線は、図15あるいは図16に示したように、導光板7に形成された反射素子14の稜線とほぼ平行か、所定の角度傾ける。また、偏向素子3の第1傾斜面3a側図19参照が入射面11側を向くように設置する。反射素子14に対して偏向素子3の稜線を所定の角度傾けることによって、導光板7と光学フィルム6、あるいは光学フィルム6と液晶表示装置間でモアレ干渉縞が発生しにくくなり、全く発生しなくなる場合もある。実施の形態に係る面光源装置では、光学フィルム6の上面に突起5及び光学要素15が形成されている。そのため、拡散フィルム8の入射面が平滑の場合であっても、光学フィルム6と拡散フィルム8が部分的に密着することがない。また、光学要素により出射光が拡散され、偏向素子3による回折を弱めることができる。その結果、面光源装置の表示品質を良好のまま保つことができる。突起5は規則的に、周期的に配列する。特に、格子状の配列は設計が容易である。格子状に突起5を配列する場合、単位格子は正方形、長方形、平行四辺形等を用いることができる。また、突起5を配列する方向は、光学フィルム6の偏向素子3の稜線に対して平行に配置すると、設計が比較的容易である。突起5と偏向素子3、又は突起5と液晶表示装置が干渉して干渉縞を発生する場合は、突起5を配列する方向は光学フィルム6の偏向素子3の稜線に対して所定の角度傾けることで干渉を解消することができる。図31には、図1に示した面光源装置において、拡散フィルム8を取り除いて光出射角度分布を測定した結果を示している。比較として、図14に示した突起層を形成しない光学フィルム6aを用いた面光源装置の光出射角度分布を合わせて示している。なお、偏向素子3は、光学フィルム6、6a共に、第2傾斜面3bの角度β2=36°、第1傾斜面3aの角度β1=10.3°、周期d1=5μmである。また、突起層4を形成した光学フィルム6においては、突起5は、半値幅Dr=13μm、距離Pr1=290μm、高さHr1=10μmである。また、光学要素15は、隣り合う光学要素15との距離Pr2が約44μm、曲率半径約0.2mmのレンズで、平坦部がないように隙間なく敷き詰め、規則的に配列されている。光学フィルム6、6aのヘイズ値は、それぞれ約20.2、及び約1.9である。図31に示すように、突起5及び光学要素15の有無によって、面光源装置からの出射光の角度分布はほとんど変わらないことがわかる。光学要素15を有する光学フィルム6においては、出射光が拡散されるため、ピーク輝度が約5程度減少する。次に、図1に示した面光源装置により、部分的密着及び虹色着色の評価を行っている。光学フィルム6による虹色着色は、図1に示した構成において光源10を点灯させ、目視により評価する。光学フィルム6と拡散フィルム8の部分的密着は、光源10を点灯させない状態、及び点灯させた状態で、綿棒で30g重程度の力で拡散フィルム8を上方から押し付けながらこすって評価する。こすった部分で光学フィルム6と拡散フィルム8が密着すると、その部分が目視で暗くなったり着色したりして、こすっていない部分との輝度むらが確認できる。図32に、光学フィルム6と拡散フィルム8の部分的密着及び虹色着色を評価した結果を示す。光学フィルム6aを用いた結果についても、同時に図32に示す。図32の表において、○は部分的密着あるいは虹色着色が解消されていることを示し、×は部分的密着あるいは虹色着色が解消されていないことを示す。図32に示すように、突起5の高さが9.3μm~10.2μmの範囲の場合に特に部分的密着が解消されていることが分かる。また、光学要素15がなく、ヘイズ値が約1.9の光学フィルム6a、及び光学要素15を有し、ヘイズ値が約9.4の光学フィルム6では、虹色解消はできない。光学要素15を有し、ヘイズ値が約20.2の光学フィルム6では、虹色着色の解消がなされている。次に、実施の形態に係る面光源装置に用いる光学フィルム6の製造方法を、図33及び図34を用いて説明する。突起5、光学要素15、及び偏向素子3は、転写用金型60a、60bを用いて転写工程により転写される。金型60aは、銅めっき等を施した円筒状の金属の表面にエッチング等により突起5及び光学要素15に対応するくぼみが形成されている。銅めっきの場合、さびを防止するために、くぼみを形成後、クロムめっき等で表面保護層を形成する。金型60bは、ニッケルめっき等を施した円筒状の金属の表面にバイトで切削加工することにより偏向素子3の形状に対応する溝を形成する。あるいは、エッチング等により偏向素子3の形状に対応する溝を形成してもよい。また、金型60bに形成する溝の稜線方向は、金型60bの円周方向、あるいは長手方向でもよく、それらの方向から所定の角度傾けた方向でもよい。また、ベースフィルム1には、PETフィルム、例えば東洋紡株式会社製、商品名コスモシャイン、品番A4300、厚み50μmが使用できる。他にも透明なフィルム、特に紫外線をよく透過するフィルムが使用可能である。図33に示すように、光学フィルム成形装置のフィルム供給部にローラ61a、転写部に金型60a、及びフィルム巻取り部にローラ61bを設置する。ローラ61aから供給されたベースフィルム1の面上にディスペンサ62から光硬化型樹脂63が滴下される。ベースフィルム1上の光硬化型樹脂63に金型60aにより突起5及び光学要素15を形成しながら、光照射装置64により紫外線等を照射して光硬化型樹脂63を硬化させて、ベースフィルム1に突起層4を一体に圧着する。金型60aから離型したベースフィルム1は、ローラ61bに巻き取られる。図34に示すように、光学フィルム成形装置のフィルム供給部にローラ61b、転写部に金型60b、及びフィルム巻取り部にローラ61cを設置する。ローラ61bから供給されたベースフィルム1の、突起層4が圧着されていない面上にディスペンサ62から光硬化型樹脂63が滴下される。ベースフィルム1上の光硬化型樹脂63に金型60bにより偏向素子3を形成しながら、光照射装置64により紫外線等を照射して光硬化型樹脂63を硬化させて、ベースフィルム1に偏向素子層2を一体に圧着する。金型60bから離型したベースフィルム1は、ローラ61cに巻き取られる。このようにして、光学フィルム6が製造される。実施の形態に係る光学フィルム6では、形状転写性のよい光硬化型樹脂63を用いて偏向素子層2及び突起層4が成形される。そのため、転写された偏向素子3は、図35に示すように、先端を鋭角に成形することができる。例えば、偏向素子3の高さを設計値の0.2μm以下のずれにすることができる。また、ベースフィルム1には、強度の高いPETフィルムが用いられるので、光学フィルム6の強度を確保することができる。なお、上記の説明では、突起層4を成形した後に偏向素子層2を成形しているが、成形順番は限定されない。始めに偏向素子層2を成形した後に突起層4を成形してもよい。また、光硬化型樹脂63に突起5及び光学要素15、あるいは偏向素子3を転写する転写工程において、光硬化型樹脂63が金型60a、あるいは金型60bから離型しにくいことがある。光硬化型樹脂63が金型60a、あるいは金型60bから離型しなかった場合、光学フィルム6に欠陥が発生し不良品となる。この不具合を防ぐために、金型60a及び金型60bに対して、離型剤例えば、ダイキン化成品販売株式会社製、製品名デュラサーフ、品番HD-2101Zを用いて離型処理を行うとよい。離型処理により、光硬化型樹脂63の金型60a及び金型60bからの離型性を向上させることができ、光硬化型樹脂63が金型60a及び金型60bに残ることを防止することができる。その結果、光学フィルム6に欠陥が発生しにくくなる。次に、光硬化型樹脂63の作製方法について説明する。光硬化型樹脂63として、ウレタンアクリレート型光硬化型樹脂を例として説明する。攪拌機、温度計、冷却管及び空気ガス導入管を2Lの三口フラスコに取り付ける。三口フラスコに、空気ガスを導入した後、ポリテトラメチレングリコール保土ヶ谷化学株式会社製、商品名:PTG850SN520.80g、ジエチレングリコール1.06g、不飽和脂肪酸ヒドロキシアルキレンエステル修飾ε-カプロラクトンダイセル化学工業株式会社製、商品名:FA2D275.20g、重合禁止剤としてp-メトキシキノン0.5g、触媒としてジブチルチ錫ジラウレート東京ファインケミカル株式会社製、商品名:L1010.3gを入れ、70°Cに昇温する。昇温後、70°C~75°Cで攪拌しつつイソホロンジイソシアネート住化バイエルウレタン株式会社製、商品名:デスモジュールI222gを2時間かけて均一滴下し、反応を行う。滴下終了後、約5時間反応させてIR測定を行う。IR測定の結果、イソシアネートが消失したことを確認して反応を終了し、重量平均分子量が7,000のウレタンオリゴマーが得られる。ウレタンオリゴマーと、1,9-ノナンジオールジアクリレート共栄社化学株式会社製を、3:7ないし5:5の割合で混合して、光硬化型樹脂63を調整する。なお、上記の成分以外に、光開始剤として1-ヒドロキシシクロヘキシルフェニルケトンチバスペシャリティーケミカル社製、商品名:イルガキュア184が1質量部含まれる。その他の実施の形態上記のように、本発明は本発明の実施の形態によって記載したが、この開示の一部をなす論述及び図面は本発明を限定するものであると理解すべきではない。この開示から当業者には様々な代替実施の形態、実施例及び運用技術が明らかとなろう。したがって、本発明の技術的範囲は上記の説明から妥当な特許請求の範囲に係わる発明特定事項によってのみ定められるものである。"